СОПОЛИМЕР, СОДЕРЖАЩИЙ СИЛИКОНОВЫЕ ГРУППЫ, ЕГО ПОЛУЧЕНИЕ И ПРИМЕНЕНИЕ

1. Сополимер А), содержащий силиконовые группы, полученный путем радикальной сополимеризации
a) по меньшей мере, одного соединения с радикально полимеризуемой α,β-этилен-ненасыщенной двойной связью и, по меньшей мере, одной ионогенной и/или ионной группой на молекулу,
b) по меньшей мере, одного радикально полимеризуемого сшивающего соединения, которое содержит, по меньшей мере, две α,β-этилен-ненасыщенные двойные связи на молекулу,
в присутствии, по меньшей мере, одной группы простых полиэфиров и/или одного кремнийорганического соединения c), содержащего радикально полимеризуемую олефин-ненасыщенную двойную связь.
2. Сополимер А) по п.1, который получают путем радикальной сополимеризации методом осадительной полимеризации.
3. Сополимер А) по п.1, при этом компонент а) включает, по меньшей мере, одно соединение a1) с, по меньшей мере, одной анионогенной и/или анионной группой, которое выбирают из акриловой кислоты, метакриловой кислоты, этакриловой кислоты, α-хлоракриловой кислоты, кротоновой кислоты, малеиновой кислоты, ангидрида малеиновой кислоты, фумаровой кислоты, итаконовой кислоты, цитраконовой кислоты, мезаконовой кислоты, глютаконовой кислоты, аконитовой кислоты, 2-акриламидо-2-метилпропансульфоновой кислоты, винилфосфоновой кислоты и их смесей.
4. Сополимер А) по п.1, при этом компонент а) включает, по меньшей мере, одно соединение a2) с, по меньшей мере, одной катионогенной и/или катионной группой, которую выбирают из сложных эфиров α,β-этилен-ненасыщенных монокарбоновых кислот и дикарбоновых кислот с аминоспиртами, которые могут быть моноалкилированы или диалкилированы в аминоазоте, амидов α,β-этилен-ненасыщенных монокарбоновых кислот и дикарбоновых кислот с диаминами, которые имеют, по меньшей мере, одну первичную или вторичную аминогруппу, N,N-диаллиламин, N,N-диаллил-N-алкиламины и их производные, винилзамещенные и аллилзамещенные азоттетероциклы, винилзамещенные и аллилзамещенные гетероароматические соединения и их смеси.
5. Сополимер А) по п.1, при этом компонент а) включает, по меньшей мере, одно соединение с, по меньшей мере, одной анионогенной и/или анионной группой a1) и, по меньшей мере, одно соединение с, по меньшей мере, одной катионогенной и/или катионной группой a2).
6. Сополимер А) по п.1, который содержит дополнительно полимеризуемый, по меньшей мере, один другой мономер d), который выбирают из α,β-этилен-ненасыщенного, содержащего амидные группы соединения общей формулы I
1
3
4
4
1
3
2
при этом один из остатков R-R означает группу формулы CH=CR-, где R означает водород или алкил, имеющий от 1 до 4 атомов углерода, и остальные остатки R-R независимо друг от друга означают водород, алкил, циклоалкил, гетероциклоалкил, арил или гетарил,
1
2
при этом R и R вместе с амидной группой, с которой они связаны, также могут означать пактам, имеющий от 5 до 8 кольцевых атомов,
2
3
при этом R и R вместе с атомом азота, с которым они связаны, также могут означать пятичленный-семичленный гетероцикл,
1
2
3
при условии, что сумма атомов углерода остатков R, R и R составляет максимум 8.
7. Сополимер А) по п.1, который дополнительно содержит полимеризуемое, по меньшей мере, одно соединение е), которое выбирают из соединений общих формул III a), III b), III c), III d) и III e
в которых последовательность единиц алкиленоксида является любой,
k и l независимо друг от друга означают целое число от 0 до 1000, при этом сумма из k и l составляет, по меньшей мере, 5,
8
R означает водород или алкил, имеющий от 1 до 4 атомов углерода, предпочтительно метил,
9
R означает алкил, имеющий от 8 до 30 атомов углерода, или алкенил, имеющий от 8 до 30 атомов углерода, и
10
10
Х означает О или группу формулы NR, в которой R означает водород, алкил, алкенил, циклоалкил, гетероциклоалкил, арил или гетарил.
8. Сополимер А) по п.1, который дополнительно содержит полимеризуемое, по меньшей мере, одно соединение f), которое выбирают из соединений общих формул III a*), III b*), III c*), III d*) и III е*)
в которых последовательность единиц алкиленоксида является любой,
k и l независимо друг от друга равны целому числу от 0 до 1000, при этом сумма из k и l составляет, по меньшей мере, 5,
8
R означает водород или алкил, имеющий от 1 до 4 атомов углерода, предпочтительно метил,
9
R* означает водород, алкил, имеющий от 1 до 8 атомов углерода, или алкенил, имеющий от 3 до 8 атомов углерода, и
10
10
X означает O или группу формулы NR, в которой R означает водород, алкил, алкенил, циклоалкил, гетероциклоалкил, арил или гетарил.
9. Сополимер А) по п.1, который дополнительно содержит полимеризуемое, по меньшей мере, одно соединение g), которое выбирают из сложных эфиров α,β-этилен-ненасыщенных монокарбоновых кислот и дикарбоновых кислот с диодами, имеющими от 2 до 30 атомов углерода, амидов α,β-этилен-ненасыщенных монокарбоновых кислот и дикарбоновых кислот с аминоспиртами, имеющими от 2 до 30 атомов углерода, которые имеют первичную или вторичную аминогруппу, сложных эфиров и аллилового спирта с монокарбоновыми кислотами, имеющими от 1 до 7 атомов углерода, отличающихся от III с) и III с*) полиэфиракрилатов, винилароматических соединений, винилгалогенидов, винилиденгалогенидов, моноолефинов, имеющих от 1 до 8 атомов углерода, неароматических углеводородов с, по меньшей мере, двумя сопряженными двойными связями и их смесей.
10. Сополимер А) по п.1, который содержит полимеризуемые
по меньшей мере, 2 мас.%, по меньшей мере, одного соединения а1) с радикально полимеризуемой, α,β-этилен-ненасыщенной двойной связью и, по меньшей мере, одной анионогенной и/или анионной групп на молекулу, предпочтительно акриловой кислоты и/или метакриловой кислоты,
от 0,05 до 5 мас.%, по меньшей мере, одного сшивателя b), предпочтительно этиленгликольди(мет)акрилата и/или простого пентаэритриттриаллилового эфира,
от 0,05 до 30 мас.%, по меньшей мере, кремнийорганического соединения с).
11. Сополимер А) по п.1, который содержит полимеризуемые
по меньшей мере, 2 мас.%, по меньшей мере, одного соединения а1) с радикально полимеризуемой, α,β-этилен-ненасыщенной двойной связью и, по меньшей мере, одной анионогенной и/или анионной группой на молекулу, предпочтительно акриловой кислоты и/или метакриловой кислоты,
от 0,05 до 5 мас.%, по меньшей мере, одного сшивателя b), предпочтительно этиленгликольди(мет)акрилата и/или простого пентаэритриттриаллилового эфира,
от 0,05 до 30 мас.%, по меньшей мере, кремнийорганического соединения с),
от 0,1 до 20 мас.%, по меньшей мере, одного соединения е), которое предпочтительно выбирают из (мет)акрилатов, имеющих от 8 до 22 атомов углерода, простых алкилвиниловых эфиров, имеющих от 8 до 22 атомов углерода, полиэфир(мет)акрилатов, терминированных алкильными группами, имеющими от 8 до 22 атомов углерода, алкоксилатов аллилового спирта, терминированных алкильными группами, имеющими от 8 до 22 атомов углерода, сложных виниловых эфиров карбоновых кислот, имеющих от 8 до 22 атомов углерода и их смесей.
12. Сополимер А) по п.1, полученный путем радикальной сополимеризации
по меньшей мере, 2 мас.%, в расчете на общую массу мономеров, используемых для полимеризации, по меньшей мере, одной мономерной пары из, по меньшей мере, одного соединения N-винилимидазола а2) и акриловой кислоты и/или метакриловой кислоты а1),
по меньшей мере, 1 мас.%, в расчете на общую массу мономеров, используемых для полимеризации, по меньшей мере, одного дополнительного мономера а1) с анионогенной или анионной группой или, по меньшей мере, одного дополнительного мономера а2) с катионогенной или катионной группой,
от 0,05 до 5 мас.%, в расчете на общую массу мономеров, используемых для полимеризации, по меньшей мере, одного радикально полимеризуемого сшитого соединения b),
от 0,05 до 30 мас.%, особенно предпочтительно от 0,1 до 20 мас.%, по меньшей мере, одного кремнийорганического соединения с),
от 0 до 95 мас.%, по меньшей мере, одного мономера d), содержащего амидные группы,
от 0 до 40 мас.%, в расчете на общую массу мономеров, используемых для полимеризации, по меньшей мере, одного гидрофобного мономера е),
от 0 до 40 мас.%, в расчете на общую массу мономеров, используемых для полимеризации, по меньшей мере, одного мономера f).
13. Сополимер А) по п.1, полученный путем радикальной сополимеризации
по меньшей мере, 2 мас.%, в расчете на общую массу мономеров, используемых для полимеризации, по меньшей мере, одной мономерной пары из N-винилимидазола а2) и акриловой кислоты и/или метакриловой кислоты а1),
от 3 до 70 мас.%, по меньшей мере, одного дополнительного мономера с катионогенной или катионной группой а2), предпочтительно выбираемого из соединений винилимидазола, N-[3-(диметиламино)пропил]акриламида, N-[3-(диметиламино)пропил]метакриламида, N,N-диметиламиноэтил(мет)акрилата, N,N-диметиламинопропил(мет)акрилата и их смесей,
от 0,1 до 2 мас.%, по меньшей мере, одного сшивателя b), предпочтительно этиленгликольди(мет)акрилата и/или простого пентаэритриттриаллилового эфира,
от 0,05 до 30 мас.%, особенно предпочтительно от 0,1 до 20 мас.%, по меньшей мере, одного кремнийорганического соединения с),
от 0 до 95 мас.%, предпочтительно от 20 до 95 мас.% винилпирролидона и/или винилкапролактама d),
от 0 до 20 мас.%, по меньшей мере, одного соединения е), которое предпочтительно выбирают из (мет)акрилатов, имеющих от 8 до 22 атомов углерода, простых алкилвиниловых эфиров, имеющих от 8 до 22 атомов углерода, полиэфир(мет)акрилатов, терминированных алкильными группами, имеющими от 8 до 22 атомов углерода, алкоксилатов аллиловых спиртов, терминированных алкильными группами, имеющими от 8 до 22 атомов углерода, сложных виниловых эфиров карбоновых кислот, имеющих от 8 до 22 атомов углерода, и их смесей,
от 0 до 40 мас.%, по меньшей мере, одного мономера f), который предпочтительно выбирают из (мет)акрилатов, имеющих от 1 до 6 атомов углерода, особенно метил(мет)акрилата, этил(мет)акрилата, н-бутил(мет)акрилата и их смесей.
14. Способ получения сополимера А), содержащего силиконовые группы, как определено в одном из пп.1-13, путем радикальной сополимеризации методом осадительной полимеризации.
15. Способ по п.14, при этом полимеризация происходит предпочтительно в значительно безводном, апротонном растворителе или смеси растворителей, предпочтительно в этилацетате и/или н-бутилацетате.
16. Способ по п.14, при котором для сополимеризации используют, по меньшей мере, два инициатора, чьи температуры распада отличаются друг от друга на, по меньшей мере, 10°С, предпочтительно на, по меньшей мере, 15°С.
17. Способ по п.16, при этом сополимеризация происходит до окончания осаждения сополимера при температуре больше или равной самой низкой температуре распада и меньше самой высокой температуры распада, и после осаждения происходит следующее превращение при данной температуре больше или равной самой высокой температуре распада.
18. Способ по п.14, включающий первую полимеризационную фазу при первой полимеризационной температуре и вторую полимеризационную фазу при второй полимеризационной температуре выше первой полимеризационной температуры, при этом для полимеризации используют, по меньшей мере, два инициатора, чьи температуры полураспада при первой полимеризационной температуре отличаются таким образом, что, по меньшей мере, один из данных инициаторов во время первой полимеризационной фазы распадается на радикалы, и, по меньшей мере, один из данных инициаторов во время первой полимеризационной фазы в основном не распадается на радикалы и во время второй полимеризационной фазы распадается на радикалы.
19. Косметическое или фармацевтическое средство, содержащее
A) по меньшей мере, один сополимер, содержащий силиконовые группы, как определено в одном из пп.1-13,
B) по меньшей мере, одно косметически или фармацевтически приемлемое активное вещество или эффектное вещество, и
С) при необходимости, по меньшей мере, одно отличающееся от В) косметически или фармацевтически приемлемое вспомогательное вещество.